FR 3096924 A1 20201211 FR 1906037 A 20190606 Description Titre de l'invention : Procédé de fabrication d'une pièce de véhicule automobile et pièce de véhicule associée [0001] La présente invention concerne un procédé de fabrication d'une pièce de véhicule au- tomobile, le procédé comprenant les étapes suivantes : [0002] fourniture d'une nappe, la nappe comprenant un mélange de fibres de liaison et de fibres de structure, - fourniture d'un dispositif de chauffage, le dispositif de chauffage comprenant une partie supérieure et une partie inférieure, mobiles l'une par rapport à l'autre entre une position de pression et une position écartée, - chauffage de la nappe, dans le dispositif de chauffage, par contact dc la nappe avec la partie inférieure du dispositif dc chauffage et avec la partie supérieure du dispositif dc chauffage, - conforrnage de la nappe dans un moule dc conformage, de sorte à former la pièce. [0003] Une telle pièce est, par exemple, un élément d'un ensemble de carénage sous caisse. [0004] La pièce présente un rôle d'insonorisation acoustique et de résistance mécanique. Elle est destinée à résoudre des problèmes acoustiques liées aux bruits crées par le véhicule automobile, tels que le moteur ou le frottement des roues. En outre, la pièce doit présenter une bonne résistance mécanique au choc, notamment en cas de percussion du bas de caisse du véhicule avec un trottoir. [0005] Il est connu de réaliser de telles pièces en matériaux injectés pour qu'elles présentent une bonne tenue mécanique. On ajoute ensuite sur ces pièces un coussin acoustique par exemple en 'Thinsulaten4 pour leur conférer des propriétés d'absorption acoustique. Dc tels coussins permettent de réduire le volume sonore principalement en direction de l'habitacle. Cependant, le Thinsulaterm est très onéreux. En outre, l'absorption par le coussin ne réduit pas suffisamment la pollution sonore vers l'extérieur du véhicule. [0006] Il est également connu de réaliser des pièces à base de fibres présentant de bonnes propriétés acoustiques. Cependant, les matériaux fibreux sont peu résistants aux déchirements. L'ajout d'un film sur la surface du matériau fibreux améliore sa résistance mais diminue fortement ses capacités d'absorption acoustiques. [0007] Un but de l'invention est donc d'obtenir de manière simple et peu onéreuse, une pièce très performante pour l'absorption acoustique et présentant de meilleures propriétés de résistance mécanique. [0008] A cet effet, l'invention a pour objet un procédé du type précité, caractérisé en ce que les fibres de liaison sont en premier polymère thermofusible, les fibres de structure 2 sont en deuxième polymère thermofusible, le premier polymère thermofusible présentant une première température de fusion, le deuxième polymère thermofusible présentant une deuxième température de fusion, la première température de fusion étant inférieure à la deuxième température de fusion, et en ce que, durant l'étape de chauffage, la partie supérieure du dispositif de chauffage est maintenue à une première température de chauffage et la partie inférieure du dispositif de chauffage est maintenue à une deuxième température de chauffage, la deuxième température de chauffage étant strictement supérieure à la première température de chauffage. [0009] Le procédé selon l'invention peut comprendre l'une ou plusieurs des caractéristiques suivantes, prise(s) isolément ou suivant toute combinaison techniquement possible : [0010] la première température de chauffage est strictement inférieure à la deuxième température de fusion ; la première température de chauffage est supérieure ou égale à la première température de fusion et la deuxième température de chauffage est supérieure ou égale à la deuxième température de fusion ; le deuxième polymère thermofusible comprend du polytéréphtalate d'éthylène (PET) ; le premier polymère thermofusible comprend un copolymère de polyéthylène (coPET) ; les fibres de liaisons sont des fibres bicomposantes de copolymère de polyéthylène (coPET) et de polytéréphtalate d'éthylène (PET) ; la nappe comprend entre 60 % et 80 % en masse de fibres de structure et entre 20% et 40% en masse de fibres de liaison ; la nappe présente une première face et une deuxième face, et, avant le chauffage, la nappe présente un gradient de fibres de liaison entre la première face et la deuxième face de la nappe, la proportion de fibres de liaison étant plus élevée au voisinage de la deuxième face qu'au voisinage de la première face, et en ce que, durant le chauffage, la première face est en contact avec la partie supérieure du dispositif de chauffage et la deuxième face est en contact avec la partie inférieure du dispositif de chauffage ; le gradient est formé par projection de poudre constituée de premier polymère sur la deuxième face de la nappe ; la nappe comprend une première couche constituée d'un mélange de fibres de structure et de fibres de liaison et une deuxième couche constituée de fibres de liaison ; la deuxième température de chauffage est supérieure à 240°C et la première température de chauffage est comprise entre 180°C et 220°C. [0011] L'invention a également pour objet une pièce de véhicule susceptible d'être obtenue 3 par le procédé de fabrication précédemment décrit. [0012] La pièce de véhicule selon l'invention peut comprendre l'une ou plusieurs des carac- téristiques suivantes, prise(s) isolément ou suivant toute combinaison techniquement possible : [0013] la pièce présente une absorption acoustique comprise entre 0,7 alpha Sabine et 0,98 alpha Sabine; la pièce comprend une face extérieure et une face intérieure, la résistance au passage à l'air de la pièce au voisinage de la face extérieure étant strictement supérieure à la résistance au passage à l'air de la pièce au voisinage de la face intérieure. [0014] L'invention sera mieux comprise à la lecture de la description qui va suivre, donnée uniquement à titre d'exemple, et faite en se référant aux dessins annexés, sur lesquels : [0015] [fig.1] la figure 1 est une vue prise en coupe partielle d'une pièce formée à l'issu du procédé selon l'invention, [0016] [fig.2] la figure 2 est une vue analogue à la figure 1 d'une nappe destinée à former la pièce de la figure 1 selon l'invention, [0017] [fig.3] la figure 3 est une vue analogue à la figure I. lors d'une étape de fabrication de la pièce selon l'invention, et [0018] [fig.4] la figure 4 est une vue analogue à la figure 2, d'une deuxième nappe destinée à former une pièce selon l'invention, [0019] [fig.5] la figure 5 est une vue analogue à la figure 2, d'une troisième nappe destinée à former une pièce selon l'invention. [0020] Une pièce 1 de véhicule automobile est représentée sur la figure 1. Une telle pièce 1 est, par exemple, un élément d'un ensemble de carénage sous caisse. [0021] La pièce 1 est destinée à être appliquée directement sur une surface du véhicule au- tomobile. Par exemple, la pièce 1 est fixée sur la surface au moyen de pions. [0022] La pièce 1 comporte une face extérieure 4 destinée à être tournée vers le sol et une face intérieure 6 destinée à être tournée vers la caisse du véhicule. [0023] Comme représenté sur la figure 1, la pièce 1 est formée en un seul bloc venu de matière. [0024] La pièce 1 est asymétrique, la face extérieure 4 et la face intérieure 6 ne présentant pas le même aspect. [0025] La pièce 1 est fabriquée à partir d'une nappe 10 de fibres 12, une partie des fibres 12 ayant au moins partiellement fondues de sorte à former une matrice 14. Le procédé de fabrication et la nappe 10 seront décrits ultérieurement en regard des figures 2 et 3. [0026] La pièce présente une proportion plus importante de fibres 12 non fondues au niveau de la face intérieure 6 qu'au niveau de la face extérieure 4. [0027] La face extérieure 4 présente un aspect plus lisse que la face intérieure 6. [0028] La pièce 1 présente une absorption acoustique à la fréquence de 1500 Hz avec une lame d'air de 60 mm comprise entre 0,7 alpha Sabine et 0,98 alpha Sabine. [0029] La pièce 1, au voisinage de la face extérieure 4, présente une porosité adaptée pour présenter une résistivité au passage de l'air qui est avantageusement comprise entre 120000 N.m-4.s et 150000 N.m4.s, notamment égale à environ 135000 N.m-4.s. [0030] Par « au voisinage de la face extérieure 4 », on entend sur une tranche de faible épaisseur, par exemple comprise entre 1,5 mm et 2 mm s'étendant à partir de la face extérieure 4. [0031] La résistance au passage de l'air ou sa résistivité est mesurée par la méthode décrite dans la thèse "Mesures des paramètres caractérisant un milieu poreux. Etude expérimentale du comportement acoustique des mousses aux basses fréquences.", Michel HENRY, soutenue le 3 octobre 1997 à l'Université du Mans. [0032] La pièce 1, au voisinage de la face intérieure 6, présente une porosité adaptée pour présenter une résistivité au passage de l'air qui est avantageusement comprise entre 20000 N.m 4.5 et 60000 N.n14.s, notamment égale à environ 40000 N.m 4. 5. [0033] Par « au voisinage de la face intérieure 6», on entend sur une tranche de faible épaisseur, par exemple comprise entre 1,8 mm et 2,2 mm s'étendant à partir de la face intérieure 6. [0034] La face intérieure 6 de la pièce 1 est plus poreuse que la face extérieure 4 de la pièce 1. Néanmoins, la face extérieure 4 est suffisamment poreuse pour permettre une absorption acoustique. [0035] La masse surfacique de la pièce 1 est, par exemple, comprise entre 700 g/m2 et 2000 g/m2 et notamment entre 700 g/m2 et 900 g/m2. [0036] L'épaisseur de la pièce 1, mesurée entre la face extérieure 4 et la face intérieure 6, est avantageusement comprise entre 2 mm et 4 mm, par exemple entre 2,5 mm et 3,5 min. [0037] La nappe 10 de fibres 12 est représentée sur la figure 2. [0038] La nappe 10 est formée d'un mélange de fibres de liaison 22 et de fibres de structure 20. [0039] Les fibres de liaison 22 et les fibres de structure 20 sont assemblées dans la nappe 10, par exemple, mécaniquement par aiguilletage sans l'utilisation de liants de nature chimique. [0040] Les fibres de liaison 22 sont en premier polymère thermofusible. Le premier polymère thennofusible présente une première température de fusion Tfl. [0041] Les fibres de liaison 22 sont destinées à être au moins partiellement fondues dans la pièce 1. [0042] Les fibres de liaison 22 présentent un point de fusion inférieur à celui des fibres de structure 20. [0043] Avantageusement, les fibres de liaison 22 présente un titre compris entre 3,3 dTex et 6,7 dTcx. [0044] En outre, les fibres de liaison 22 présentent une longueur comprise entre 60 mm et 120 mm, par exemple entre 50 mm et 70 mm. [0045] Par exemple, le premier polymère thermofusible est un copolymère de polyéthylène (coPET) et présente une première température de fusion de 110 °C [0046] En variante, le premier polymère est un polytéréphtalate d'éthylène (PET) et présente une première température de fusion de 250°C. [0047] En variante, le premier polymère est un polyester bicomposant de coPET et de PET et présente une première température de fusion de 110 °C. [0048] Les fibres de structure 20 sont en deuxième polymère thermofusible. Le deuxième polymère thermofusible présente une deuxième température de fusion Tf2. [0049] La première température de fusion Tfl est inférieure à la deuxième température de fusion Tf2. [0050] Les fibres de structure 20 sont destinées à ne pas être totalement fondues dans la pièce 1. Ainsi, elles conservent au moins partiellement leur intégrité au scinde la pièce 1. [0051] Avantageusement les fibres de structure 20 présentent un titre compris entre 3,3 dTcx et 17 dTcx. [0052] En outre, les fibres de structure 20 présentent une longueur comprise entre 60 mm et 120 mm, par exemple entre 50 mm et 70 mm. [0053] Par exemple, le deuxième polymère est un polytéréphtalate d'éthylène (PET) et présente une deuxième température de fusion de 250°C [0054] La nappe 10 présente une première face 30 et une deuxième face 32. [0055] La première face 30 est destinée à former la face intérieure 6 de la pièce I. [0056] La deuxième face 32 est destinée à former la face extérieure 4 de la pièce I. [0057] Dans le premier mode de réalisation, la répartition des fibres de liaison 22 et des fibres de structure 20 dans la nappe 10 est homogène entre la première face 30 de la nappe et la deuxième face 32 de la nappe 10. [0058] Avantageusement, la nappe 10 comprend un pourcentage élevé de fibres de structure 20. Par exemple la nappe comprend entre 60 % et 80 % en masse de fibres de structure 20 et entre 20% et 40% en masse de fibres de liaison (22). Par exemple, la nappe comprend 70% en masse de fibres de structure 20 et 30% en masse de fibres de liaison 22. [0059] Le procédé de fabrication de la pièce est mis en oeuvre dans une installation 38 re- présentée schématiquement sur la figure 3. Cette installation comporte un dispositif de chauffage 40, une presse froide (non représentée) et un moule de conformage (non représenté). [0060] Le dispositif de chauffage 40 fonctionne par chauffe contact. 6 [0061] Le dispositif de chauffage 40 est, de préférence, disposé à l'écart du moule de ther- moformage. [0062] Le dispositif de chauffage 40 comporte une partie supérieure 42 et une partie in- férieure 44 mobiles rune par rapport à l'autre entre une position de pression et une position écartée. [0063] En outre, le dispositif de chauffage 40 comporte un dispositif de contrôle (non re- présenté). Le dispositif de contrôle est propre à contrôler indépendamment la température de la partie supérieure 42 et la température de la partie inférieure 44. [0064] Avantageusement, la partie supérieure 42 et la partie inférieure 40 sont des plaques planes. [0065] Le moule de conforrnage présente une configuration ouverte d'insertion de la nappe et une configuration fermée. Le moule de conformagc définit dans la configuration fermée une cavité de moulage de forme sensiblement complémentaire à la forme de la pièce 1. [0066] Un procédé de fabrication de la pièce 1 va maintenant être décrit. [0067] Initialement, une nappe 10 est fournie. [0068] L'installation 38 est fournie. Le dispositif de chauffage 40 est en position écarté. [0069] En outre, le dispositif de chauffage 40 est avantageusement préchauffé. La partie su- périeure 42 du dispositif de chauffage 40 est maintenue à une première température de chauffage Tl. La partie inférieure 44 du dispositif de chauffage 40 est maintenue à une deuxième température de chauffage T2, la deuxième température de chauffage T2. [0070] La deuxième température de chauffage T2 est strictement supérieure à la première température de chauffage Tl. [0071] Avantageusement, la première température de chauffage Ti est strictement inférieure à la deuxième température de fusion Tf2. [0072] Avantageusement, la première température de chauffage Ti est supérieure ou égale à la première température de fusion Tfl. La deuxième température de chauffage T2 est supérieure ou égale à la deuxième température de fusion Tf2. [0073] Avantageusement, le moule de conformage est refroidi. La température du moule de contbrmage est par exemple maintenue à une température de 15°C. [0074] La nappe 10 est placée dans le dispositif de chauffage 40, comme illustré sur la figure 3. Le dispositif de chauffage est placé en position de pression. [0075] En position de pression, la nappe 10 est en contact avec la partie inférieure 44 du dispositif de chauffage 40 et avec la partie supérieure 42 du dispositif de chauffage 40. [0076] La première face 30 de la nappe 10 est en contact avec la partie supérieure 42 du dispositif de chauffage 40 et la deuxième face 32 de la nappe 10 est en contact avec la partie inférieure 44 du dispositif de chauffage 40. [0077] En outre, en position de pression, la pression exercée par le dispositif de chauffage 7 40 est faible de sorte que la nappe 10 reste poreuse et présente la résistance au passage de l'air souhaitée. [0078] Au cours de l'étape de chauffage, la partie supérieure 42 du dispositif de chauffage 40 est maintenue à la première température de chauffage T 1 et la partie inférieure 44 du dispositif de chauffage 40 est maintenue à la deuxième température de chauffage T2. [0079] Les calories transmises par contact de la première face 30 avec la partie supérieure 42 du moule causent la fusion d'une partie des fibres de liaison à proximité de la partie supérieure du moule. Cependant, à proximité de la partie supérieur 42 du moule, les fibres de structures 20 ne fondent pas. [0080] Les calories transmises par contact de la deuxième face 32 avec la partie inférieure 44 du moule causent la fusion des fibres de liaison 22 et d'une partie des fibres de structure 20 à proximité de la partie inférieure 44. [0081] La durée de l'étape de chauffage est adaptée pour qu'au coeur de la nappe, la tem- pérature soit inférieure ou égale à la première température de chauffage. [0082] La durée de l'étape de chauffage dépend du grammage de la nappe, de l'épaisseur de la nappe et de la différence entre la première température de chauffage et la deuxième température de chauffage. [0083] Par exemple, pour une épaisseur de nappe 10 de 10 mm, la durée de l'étape de chauffage est strictement inférieure à 70 secondes. [0084] A l'issue de l'étape de chauffage, la nappe 10 est partiellement fondue et conserve une certaine cohésion en raison des fibres non fondues, la nappe 10 est ainsi facile à manipuler et à mettre en forme. [0085] La nappe 10 ainsi est ensuite déplacée dans le moule de conformage. La nappe est conformée clans le moule de conformage, de sorte à former la pièce. [0086] La nappe 10 est ensuite refroidie. Le refroidissement dans le moule de conformage engendre la solidification des fibres fondues formant une matrice 14. Les fibres de structure 20 non fondues et les fibres de liaison 22 non fondues forment des fibres 12 noyées dans la matrice 14. [0087] La face extérieure 4 de la pièce 1 présente ainsi un aspect relativement lisse. En outre, la nappe 10 n'ayant pas subie de compression trop importante au cours du chauffage, elle conserve une résistance au passage de l'air adaptée. [0088] La figure 4 représente une nappe 60 pour un deuxième mode de réalisation de l'invention. [0089] Dans ce deuxième mode de réalisation, la répartition des fibres de liaison et des fibres de structure dans la nappe 60 n'est pas homogène. [0090] Avant le chauffage, la nappe 60 présente un gradient de fibres de liaison 22 entre la première face 30 et la deuxième face 32 de la nappe. 8 [0091] La proportion de fibres de liaison 22 est plus élevée au voisinage de la deuxième face 32 qu'au voisinage de la première face 30. [0092] Le gradient est par exemple formé par projection de poudre constituée de premier polymère sur la deuxième face 32 de la nappe 60. [0093] Dans le troisième mode de réalisation, la nappe 70 diffère de la nappe 60 du deuxième mode de réalisation en cc que la nappe 70 comprend deux couches 72, 74. [0094] La première couche 72 est constituée d'un mélange de fibres de structure 20 et de fibres de liaison 22. [0095] La deuxième couche 74 est constituée de fibres de liaison 22. [0096] L'épaisseur de la deuxième couche 74 est faible par rapport à l'épaisseur de la première couche 72. [0097] Par exemple, le grammage de la deuxième couche 74 est égale à 80g/m2. [0098] Par exemple, l'épaisseur de la deuxième couche est comprise entre 0,2 mm et 0.3 mm. [0099] La deuxième face 32 est formée par la deuxième couche 74. [0100] Au cours du chauffage, les deux couches 72, 74 fusionnent de sorte que la pièce 1 est formée d'un seul bloc. [0101] La pièce 1 ainsi formée est apte à présenter un rôle d'insonorisation acoustique et de résistance mécanique. En effet, la pièce 1 fibreuse absorbent les bruits crées par le véhicule automobile, tels que le moteur ou le frottement des roues. En outre, la face extérieure 4 présente une bonne résistance mécanique au choc, notamment en cas de percussion du bas de caisse du véhicule avec un trottoir. [0102] En effet, la face extérieure 4 étant plus lisse, il y a moins de risque de déchirement de la pièce par accrochage avec un obstacle. Ainsi, la pièce résiste notamment à un essai simulant l'écrasement de la pièce contre un trottoir. 9 [Revendication 1] [Revendication 2] [Revendication 3] [Revendication 4] REVENDICATIONSProcédé de fabrication d'une pièce (1) de véhicule automobile, le procédé comprenant les étapes suivantes : - fourniture d'une nappe (10, 60, 70), la nappe (10, 60, 70) comprenant un mélange de fibres de liaison (22) et de fibres de structure (20), - fourniture d'un dispositif de chauffage (40), le dispositif de chauffage (40) comprenant une partie supérieure (42) et une partie inférieure (44), mobiles l'une par rapport à l'autre entre une position de pression et une position écartée, - chauffage de la nappe (10, 60, 70), dans le dispositif de chauffage (40), par contact de la nappe (10, 60, 70) avec la partie inférieure (44) du dispositif de chauffage (40) et avec la partie supérieure (42) du dispositif de chauffage (44), - conformage de la nappe (10, 60, 70) dans un moule de conformage, de sorte à former la pièce (1), caractérisé en ce que les fibres de liaison (22) sont en premier polymère thermofusible, les fibres de structure (20) sont en deuxième polymère thermofusible, le premier polymère thermofusible présentant une première température de fusion, le deuxième polymère thermofusible présentant une deuxième température de fusion, la première température de fusion étant inférieure à la deuxième température de fusion, et en ce que, durant l'étape de chauffage, la partie supérieure (42) du dispositif de chauffage (40) est maintenue à une première température de chauffage et la partie inférieure (44) du dispositif de chauffage (40) est maintenue à une deuxième température de chauffage, la deuxième température de chauffage étant strictement supérieure à la première température de chauffage. Procédé de fabrication la revendication 1, dans lequel la première température de chauffage est strictement inférieure à la deuxième température de fusion. Procédé de fabrication la revendication 1 ou 2, dans lequel la première température de chauffage est supérieure ou égale à la première température de fusion et la deuxième température de chauffage est supérieure ou égale à la deuxième température de fusion. Procédé de fabrication selon l'une quelconque des revendications 1 à 3, dans lequel le deuxième polymère thermofusible comprend du polytéréphtalate d'éthylène (PET). 10 [Revendication 5] [Revendication 6] [Revendication 7] [Revendication 8] [Revendication 9] [Revendication 10] [Revendication 11] [Revendication 12] [Revendication 13] [Revendication 14] Procédé de fabrication selon l'une quelconque des revendications 1 à 4, dans lequel le premier polymère thermofusible comprend un copolymère de polyéthylène (coPET). Procédé de fabrication selon l'une quelconque des revendications 1 à 5, dans lequel les fibres de liaisons (22) sont des fibres bicomposantes de copolymère de polyéthylène (coPET) et de polytéréphtalatc d'éthylène (PET). Procédé de fabrication selon l'une quelconque des revendications 1 à 6, dans lequel la nappe (10, 60, 70) comprend entre 60 % et 80% en niasse de fibres de structure (20) et entre 20% et 40% en masse de fibres de liaison (22). Procédé de fabrication selon l'une quelconque des revendications 1 à 7, dans lequel, la nappe (60, 70) présente une première face (30) et une deuxième face (32), et, avant le chauffage, la nappe (60, 70) présente un gradient de fibres de liaison (22) entre la première face (30) et la deuxième face (32) de la nappe (60, 70), la proportion de fibres de liaison (22) étant plus élevée au voisinage de la deuxième face (32) qu'au voisinage de la première face (30), et en ce que, durant le chauffage, la première face (30) est en contact avec la partie supérieure (42) du dispositif de chauffage (40) et la deuxième face (32) est en contact avec la partie inférieure (44) du dispositif de chauffage (40). Procédé de fabrication selon la revendication 8 dans lequel, le gradient est formé par projection de poudre constituée de premier polymère sur la deuxième face (32) de la nappe (60). Procédé de fabrication selon l'une quelconque des revendications 1 à 9, dans lequel la nappe (70) comprend une première couche (72) constituée d'un mélange de fibres de structure (20) et de fibres de liaison (22) et une deuxième couche (74) constituée de fibres de liaison (22). Procédé de fabrication selon l'une quelconque des revendications 1 à 10 dans lequel la deuxième température de chauffage est supérieure à 240°C et la première température de chauffage est comprise entre 180°C et 220°C. Pièce (1) de véhicule susceptible d'être obtenue par le procédé de fabrication selon l'une quelconque des revendications 1 à 11. Pièce (1) selon la revendication 12, caractérisée en ce que la pièce (1) présente une absorption acoustique comprise entre 0,7 alpha Sabine et 0,98 alpha Sabine. Pièce (1) selon la revendication 12 ou 13, dans laquelle la pièce (1) 11 comprend une face extérieure (4) et une face intérieure (6), la résistance au passage à l'air de la pièce (1) au voisinage de la face extérieure (4) étant strictement supérieure à la résistance au passage à l'air de la pièce au voisinage de la face intérieure (6).